(57)【要約】【課題】  美観を損わず且つ設計自由度の高い割れ検出可能な板ガラス、及び、それを用いたガラス割れ検出システムを提供する。【解決手段】  割れを検出可能な板ガラス１である。この板ガラス１は、ガラスからなる基板３と、基板３の少なくとも一のガラス面に形成された導電薄膜４と、導電薄膜４上に配置され基板３の割れによる導電薄膜４の抵抗の変化を検出するための対の検出部５ａ，６ａと、基板３の木口３ｃに配置され検出部５ａ，６ａと電気的に導通する対の接続部５ｂ，６ｂと、を有する。【選択図】      図１
2005122559.tif 000002
【特許請求の範囲】
【請求項１】
割れを検出可能な板ガラスであって、
ガラスからなる基板と、
前記基板の少なくとも一のガラス面に形成された導電薄膜と、
前記導電薄膜上に配置され、前記基板の割れによる導電薄膜の抵抗の変化を検出するための対の検出部と、
前記基板の木口に配置され前記検出部と電気的に導通する対の接続部と、
を有することを特徴とする板ガラス。
【請求項２】
前記基板の前記導電薄膜と前記検出部とを覆うように貼り付けられたフィルム材を備えていることを特徴とする請求項１に記載の板ガラス。
【請求項３】
複数枚の前記基板間に中間膜が挟まれて合わせガラスとして構成された板ガラスであって、
前記導電薄膜が前記基板の前記中間膜側に形成され、前記検出部が前記中間膜と前記導電薄膜との間に設けられていることを特徴とする請求項１に記載の板ガラス。
【請求項４】
複数枚の前記基板間に内部空間を有しペアガラスとして構成された板ガラスであって、
前記導電薄膜が前記基板の前記内部空間側に形成され、前記検出部が前記内部空間側に設けられていることを特徴とする請求項１に記載の板ガラス。
【請求項５】
前記検出部は、その厚みが１０μｍ〜１００μｍであることを特徴とする請求項１〜４のいずれかに記載の板ガラス。
【請求項６】
前記検出部及び前記接続部は、導電性ペーストよりなることを特徴とする請求項１〜５のいずれかに記載の板ガラス。
【請求項７】
前記導電薄膜は、膜厚が０．０５μｍ〜５μｍであることを特徴とする請求項１〜６のいずれかに記載の板ガラス。
【請求項８】
前記基板は、強化ガラスからなることを特徴とする請求項１〜７のいずれかに記載の板ガラス。
【請求項９】
前記対の検出部は、３〜３０ｃｍ程度の間隔をもって配置されている請求項８に記載の板ガラス。
【請求項１０】
前記対の接続部は、いずれも同一の木口面内に配置されていることを特徴とする請求項１〜９のいずれかに記載の板ガラス。
【請求項１１】
前記対の接続部に対の端子が接続されているとともに、
前記接続部または前記端子を木口上で延設することにより、前記対の端子における配線接続位置の間隔を前記対の検出部の配置間隔よりも小さくしたことを特徴とする請求項１〜１０のいずれかに記載の板ガラス。
【請求項１２】
請求項１〜１１のいずれかに記載の板ガラスと、
前記対の検出部間の抵抗値を検出する抵抗検出器と、
を備えていることを特徴とする板ガラスの割れ検出システム。
【請求項１３】
前記板ガラスは複数備わり、
これら複数の板ガラスにおける対の検出部が直列接続されて単一の抵抗検出器に接続されていることを特徴とする請求項１２の板ガラスの割れ検出システム。
【発明の詳細な説明】
【技術分野】
【０００１】
本発明は、割れ検出可能な板ガラス及びこれを用いた板ガラスの割れ検出システムに関するものである。
【背景技術】
【０００２】
家屋への侵入犯罪としてのガラス破りや災害時のガラス破壊等を検出するシステムは公知である。
従来のシステムは、ガラスが破壊される際の破壊音や振動を感知するものが多いが、誤作動が多いという問題がある。
【０００３】
特許文献１には、ガラスの表面若しくは内部に抵抗体を設置しておき、ガラスが割れて抵抗体が断線されることによってガラス割れを検出するガラス割れ検出装置が記載されている。この特許文献１には、ガラスに設置させる抵抗体として、透明導電膜でもよい旨が記載されている。
また、この抵抗体に関し、所定の面積を持つ抵抗体を窓ガラスの全部若しくは一部に配置する旨が記載されている。
【特許文献１】特開２００１−１４１６４９号公報（図３）
【発明の開示】
【発明が解決しようとする課題】
【０００４】
ガラスに導電膜を形成する場合、抵抗体である導電膜の断線を検出する装置に延びる配線や端子と当該導電膜とを接続する電極が当該導電膜上に必要となる。しかし、特許文献１には、そのような電極を設けることはもちろん、その配置についても何ら記載されていない。
上述のような従来技術の場合、電極を導電膜上に設けて、当該電極に検出装置の配線や端子を接続することが考えられる。そうすると、ガラス面上に当該端子や配線が露出することとなり、美観を著しく損なうこととなる。
また、導電膜上に配線や端子が位置することになるので、当該導電膜上に保護フィルムなどの他部材を設ける等の場合に大きな障害となり、板ガラスとしての設計上の自由度を著しく制約することになる。
【０００５】
本発明は、ガラス割れ検出のために板ガラスに導電膜を設け、この導電膜に電極を設置する場合に、美観を損わず且つ設計自由度を高めた板ガラス及びそれを用いたガラス割れ検出システムを提供することを目的とする。
【課題を解決するための手段】
【０００６】
本発明の板ガラスは、割れを検出可能な板ガラスであって、ガラスからなる基板と、前記基板の少なくとも一のガラス面に形成された導電薄膜と、前記導電薄膜上に配置され、前記基板の割れによる導電薄膜の抵抗の変化を検出するための対の検出部と、前記基板の木口に配置され前記検出部と電気的に導通する対の接続部と、を有することを特徴とする。
この場合、接続部が木口に配置されるので、当該木口に配線や端子を接続することができ、ガラス面上に配線等を露出させない構成をとることが可能となる。
なおここで、「ガラス面」とは、ガラスからなる基板の表面のうち、木口以外の表面のことをいうものとする。
また「木口」とは、基板の側面のことをいうが、当該基板と一体化した別部材がある場合において、当該別部材の側面が基板の木口と略連続した面を構成している場合には、当該別部材の側面をも「木口」に含むものとする。
【０００７】
上記板ガラスにおいて、基板の前記導電薄膜と前記検出部とを覆うように貼り付けられたフィルム材を備えているのが好ましい。この場合、フィルム材により導電薄膜及び検出部が保護され電気抵抗が安定化する。しかも、配線や端子は木口に接続され、当該フィルム材と導電薄膜との間に配線や端子が介在することがないので、フィルム材を外観良く貼り付けることができる。また、接続部は木口に配置されているから、フィルム材を貼りつけた後でも当該接続部に端子を接続することができる。さらに、板ガラスが破損した場合にガラス破片の飛散が防止され、安全性が高まる。
【０００８】
また、上記板ガラスにおいて、複数枚の前記基板間に中間膜が挟まれて合わせガラスとして構成された板ガラスであって、前記導電薄膜が前記基板の前記中間膜側に形成され、前記検出部が前記中間膜と前記導電薄膜との間に設けられている構成としてもよい。
この場合、導電薄膜及び検出部が中間膜側に配置されて外部に露出しないので、導電薄膜及び検出部が保護され電気抵抗が安定化する。また、配線や端子は接続部とともに木口に接続され、当該中間膜と導電薄膜との間に配線等が介在することがない。したがって、合わせガラス化が容易になるとともに、美観に優れた合わせガラスとすることができる。また、接続部は木口に配置されているから、合わせガラス化された後でも当該接続部に端子を接続することができる。そして、全体が合わせガラスとして構成されるため割れたガラスの破片の飛散が防止される。
【０００９】
また、上記発明において、複数枚の前記基板間に内部空間を有しペアガラスとして構成された板ガラスであって、前記導電薄膜が前記基板の前記内部空間側に形成され、前記検出部が前記内部空間側に設けられている構成としてもよい。
この場合、導電薄膜及び検出部がペアガラスの内部空間側に配置されて外部に露出しないので、導電薄膜及び検出部が保護され電気抵抗が安定化する。また、配線や端子は木口に接続されるので、ペアガラスの内部空間に配線や端子を設けずに済む。よって、ペアガラス化が容易になるとともに、美観に優れたペアガラスとすることができる。
【００１０】
前記検出部は、その厚みが１０μｍ〜１００μｍであるのが好ましい。この場合、検出部が１００μｍ以下と薄いので、検出部が目立たなくなり、美観が向上する。また、導電膜上にフィルム材等の他部材を設ける場合には、検出部が当該他部材と導電薄膜との間に介在した状態となるが、検出部が薄いので、当該他部材と導電膜との間に生ずる隙間が無くなるかまたは最小限とすることができる。よって、板ガラスの透明性の劣化を最小限とすることができ、美観が向上する。さらに、厚みが１０μｍ以上であるので、検出部として必要とされる導電性が十分確保される。
【００１１】
前記検出部及び前記接続部は、導電性ペーストとするのが好ましい。この場合、導電性ペーストを所望位置に塗布することにより、導電薄膜上から木口にまで電気的に導通する検出部及び接続部を容易に形成することができる。また、これら各部を薄くすることが容易となる。
【００１２】
前記導電薄膜は、膜厚が０．０５μｍ〜５μｍであるのが好ましい。膜厚が５μｍよりも大きいと、基板に割れが生じても導電薄膜が確実に破断せず抵抗値の増大がないか少ないため割れ検出の確実性が低下する。また、膜厚が０．０５μｍよりも小さいと抵抗値が低くなりすぎて割れの検出がしにくい傾向となる。なお、膜厚としては、３μｍ以下であるのが好ましく、さらには２μｍ以下が好ましく、より好ましくは０．１μｍ〜２μｍである。
【００１３】
前記基板は、強化ガラスからなる構成としてもよい。この場合、基板のいずれの位置に衝撃が加わって割れても、基板全体が割れる。したがって、電極部から離れた位置に衝撃が加わった場合でも、対の検出部間にまで割れが広がり、当該検出部間の抵抗値が確実に増加するので、割れの検出がより確実となる。
このように強化ガラスを用いた場合、前記対の検出部は、３〜３０ｃｍ程度の間隔をもって配置されているのが好ましい。このようにすると、対の接続部が近接しているので、これら各接続部に接続される各配線の取り扱いが容易となる。
【００１４】
また、前記対の接続部は、いずれも同一の木口面内に配置されているのが好ましい。この場合、各接続部に接続される各配線が同一の木口面内に配置されるので、各配線の取り扱いが容易となる。
なお、「同一の木口面内」とは、例えば矩形のガラス基板の場合では、当該矩形を構成する四辺の各辺に沿う四側面のうちの一側面内のことである。
【００１５】
前記対の接続部に対の端子が接続されているとともに、前記接続部または前記端子を木口上で延設することにより、前記対の端子における配線接続位置の間隔を前記対の検出部の配置間隔よりも小さくしてもよい。このようにすると、対の検出部の配置間隔を広く確保して割れの検出を容易としつつ、対の端子の配線接続位置の間隔を近接させることにより各端子に接続する配線の取り扱いを容易とすることができる。また、接続部または端子を木口上で延設しているので、板ガラスとしての美観を損なうことがない。
【００１６】
また、本発明の板ガラスの割れ検出システムは、上記に記載の板ガラスと、前記対の検出部間の抵抗値を検出する抵抗検出器と、を備えている。この場合、電極部間の抵抗値を検出することにより上記板ガラスの割れを検出できる。
この割れ検出システムにおいて、前記板ガラスは複数備わり、これら複数の板ガラスにおける対の検出部が直列接続されて単一の抵抗検出器に接続されている構成としてもよい。この場合、複数の板ガラスの割れを単一の抵抗検出器で検出することが可能となる。
【発明の効果】
【００１７】
本発明によれば、電極部のうち検出部が木口に配置されるので、当該木口に配線や端子を接続することができ、ガラス面上にかかる配線や端子を露出させない構成とすることができる。よって、美観を損なうことなく且つ設計自由度を高めることができる。
【発明を実施するための最良の形態】
【００１８】
以下に、図面を参照しながら本発明の実施形態について説明する。
図１〜図４は、建物の窓や戸に用いられるガラスの割れ検出システムを示している。このシステムは、建物への侵入者や災害などを検出するために用いられる建物用ガラス割れ検出システムであり、板ガラス（割れ検出用ガラス）１と、割れることによって板ガラス１に生じる抵抗変化を検出する抵抗検出器２と、を備えている。ここで、図１は板ガラス１の正面図、図２はその側面図であり、図３は図１及び図２のＸ−Ｘ線における断面図である。また、図４は抵抗検出器２の回路図である。
なお、図３はＸ−Ｘ線の断面図、即ち、電極部５部分の断面図であるが、電極部６部分における断面図も同様の構成となる。よって、図３及び後述の図５〜図７においては、括弧書きで電極部６部分における断面図の符号を付している。
【００１９】
板ガラス１は、建物などの構造体のガラス窓用開口部に装着されるものであって、フロート板ガラスを熱処理（加熱後風冷）して強化ガラスとした基板３の有する表裏両面のガラス面３ａ，３ｂのうち片方のガラス面３ａ全体に導電薄膜４が形成されてなる板ガラス本体を備えている。さらに、板ガラス１は、基板３の辺縁部において所定間隔をもって配置された対の電極部５，６を備えている。
【００２０】
板ガラス本体は、基板３となる生板ガラスの一面３ａにＣＶＤ又はスパッタリングなどの適宜の薄膜形成法によって透明な導電薄膜（金属薄膜）４をコーティングして熱処理前板ガラス本体を作製した後、これを熱処理することによって強化ガラス化したものである。ＣＶＤ又はスパッタリングなどで導電薄膜４を形成することで、基板３と導電薄膜４とが一体的に割れやすくなる。
【００２１】
特に、フロート板ガラスの製造工程中において、ガラスが加熱されている状態で金属（金属の気化混合ガス）をガラス面と反応固着させて（ＣＶＤなどにより）コーティングすることで、金属薄膜とガラス表面がより一体化して強度が高まるとともに、基板３と薄膜４とが一体的に割れやすくなる。
導電薄膜４は、基板３程度の硬度を有するハードコーティングであるのが好ましく、上記の製法の場合、導電薄膜４の表面硬度はモース硬度で６程度であり、基板３のモース硬度約６．５と同程度の硬度となっている。
【００２２】
なお、基板３を強化ガラス化した後にスパッタリングなどで導電薄膜４を形成してもよい。導電薄膜４の形成前に強化ガラス化処理を行うと、強化熱処理による導電薄膜４の変色を回避できる。
【００２３】
対の電極部５，６は、熱処理前板ガラス本体の導電薄膜４上に導電性ペースト（銀ペースト；金属ペースト）をスクリーン印刷等により印刷塗布して得た。導電性ペーストを塗布して乾燥させた後、強化ガラスとするための熱処理（加熱風冷）をすることで、板ガラス本体が強化ガラス化するとともに、導電性ペーストが導電薄膜４に融着結合する。導電性ペーストを導電薄膜４に融着させることで、導電性ペーストは電極用途として適当な耐電圧・耐電流強度や導電薄膜―電極間の抵抗値の安定性が得られる。また、電極部５，６の剥離も防止できる。なお、対の電極部５，６は、強化熱処理後に形成してもよい。
【００２４】
図１及び図２に示すように、対の電極部５，６には、端子として、スズ又は銀等でメッキされた銅製薄板８ａ，８ｂがそれぞれハンダ付けにより取り付けられており、さらにこれら銅製薄板８ａ，８ｂのそれぞれにはリード線７ａ，７ｂがそれぞれハンダ付けにより取り付けられている。これら銅製薄板８ａ，８ｂ及びリード線７ａ，７ｂを介して、板ガラス１と抵抗検出器２とが接続されている。なお、対の電極部５，６は、銅製薄板８ａ，８ｂをハンダ付けできる程度の大きさで局所的に形成すれば十分であり、図１及び図２に示すような小さいもので足りる。よって、高価な導電性ペーストの使用量が少なくて済む。
【００２５】
図４に示すように、抵抗検出器２は、対の電極部５，６間の抵抗Ｒ１の変化を検出するものであり、板ガラス１側のかかる抵抗Ｒ１を含めて構成されるブリッジ回路を有している。図１のリード線７ａは図４の回路におけるＡと接続され、リード線７ｂは同Ｂと接続される。このブリッジ回路を構成する抵抗としては、抵抗検出器２内に抵抗Ｒ２，Ｒ３，Ｒ４を備えており、板ガラス１の対の電極部５，６間が割れていないときは、Ｒ１−Ｒ２間の電位Ｖ１と、Ｒ３−Ｒ４間の電位Ｖ２とが等しくなるように、各抵抗Ｒ２，Ｒ３，Ｒ４の値が設定されている。このとき、Ｖ１，Ｖ２を入力とする差動アンプ１０の出力（警報出力信号９は小さく（＝０）なる。
【００２６】
一方、板ガラス１の電極部５，６間が割れて抵抗Ｒ１の抵抗値が増大すると、Ｖ１とＶ２との差が大きくなり、ブリッジの平衡が失われ、差動アンプ１０の出力が大きくなる。差動アンプ１０の出力は、図示しない警報機等に与えられ、ガラス割れに対する警報を屋内、屋外、又は警備会社等に発することができる。
【００２７】
図３に示すように、電極部５は、断面略Ｌ字状とされるとともに、導電薄膜４上に配置された検出部５ａと、基板３の木口（側面）３ｃに配置され検出部５ａと電気的に導通する接続部５ｂとからなる。同様に、電極部６は、断面略Ｌ字状とされるとともに、導電薄膜４上に配置された検出部６ａと、基板３の木口（側面）３ｃに配置され検出部６ａと電気的に導通する接続部６ｂとからなる。端子としての銅製薄板８ａ，８ｂは、電極部５，６のうちの接続部５ｂ，６ｂに接続している。一方、基板３のガラス面３ａに形成された導電薄膜４上には、電極部５，６のうち検出部５ａ，６ａが配置されている。これら検出部５ａ，６ａには、銅製薄板８ａ，８ｂは接続されていない。導電薄膜４は基板３のガラス面３ａにのみ形成されており、基板３の木口及び他のガラス面３ｂには形成されていない。
対の検出部５ａ，６ａは、対の電極部５，６間の抵抗を検出する電極としての役割を果たし、対の接続部５ｂ，６ｂは、端子としての銅製薄板８ａ，８ｂが接続される接続部分としての役割を果たす。
【００２８】
このような構成とすることにより、木口３ｃに配置された接続部５ｂ，６ｂに端子としての銅製薄板８ａ，８ｂが接続しているので、これら銅製薄板８ａ，８ｂをガラス面３ａ，３ｂ上に設けずに済む。したがって、銅製薄板８ａ，８ｂなどの端子あるいはこれらと接続するリード線７ａ，７ｂを目立たなくすることができ、板ガラス１としての美観が向上する。
【００２９】
また、導電薄膜４が形成されたガラス面３ａ上に銅製薄板８ａ，８ｂやリード線７ａ，７ｂを配置せずに済むので、ガラス面３ａ上に他部材を設置することが容易となる。例えば、図１において点線で示す枠（サッシ等）Ｆの範囲内に検出部５ａ，６ａを設ける場合に、当該サッシ等とガラス面３ａとの間に銅製薄板８ａ，８ｂやリード線７ａ，７ｂが介在しないので、当該サッシ等への組み付けが極めて容易となる。さらに、ガラス面３ａ上の導電薄膜４側にフィルム部材を貼り付けたり、導電薄膜４側に中間膜を貼り合わせて合わせガラス化したりする等の場合にも、これら部材と基板３との間に銅製薄板８ａ，８ｂやリード線７ａ，７ｂが介在することがない。したがって、これら貼り付け等が可能となり、板ガラス１としての設計自由度が向上する。この点については後述の他の実施形態において更に説明する。
【００３０】
本第一実施形態に係る板ガラス１では、基板３は強化ガラスからなる。よって、図１に示すように、対の電極部５，６から離れた位置Ｐが割れの起点である場合であっても、この割れが瞬時に基板３の全面に波及して（図１の矢印参照）細片化（あるいは小片化）し、全体が粒状に割れる。よって、この割れは対の電極部５，６間にも波及することになる。この際、基板３表面にコーティングされた導電薄膜４も基板３に追従して細片化した破断形状となり、破断した破片間の抵抗が増大して絶縁状態となる。このように、強化ガラス化した場合には、対の電極部５，６を近接させても抵抗値の変化を検知できることとなる。また、導電薄膜４は、対の電極部５，６間に存在すれば足りる。即ち、導電薄膜４は、基板３のガラス面全体にあってもよいが、対の電極部５，６間に部分的に存在していても足りる。
【００３１】
このように、強化ガラスを用いた場合には、対の電極部５，６における検出部５ａと同６ａとの間隔を近接させることが可能となる。この場合、当該間隔は一般に１〜５０ｃｍ程度に設定され、より好ましくは３〜３０ｃｍ程度に設定される。この間隔が近接するほどリード線７ａ，７ｂの配線の取り扱いが容易となるので好ましい。ただし、近接させすぎると割れたときの細片の大きさよりも当該間隔が小さくなって割れを正確に検知できない場合がある。
【００３２】
割れたときの細片の大きさは強化ガラスの強化度の度合いによって異なるので、この強化度に合わせて検出部５ａと同６ａとの間隔を設定するのが好ましい。即ち、割れたときに比較的細かく細片化されやすい通常の強化ガラス（全強化ガラス）の場合、当該間隔は１〜１５ｃｍ程度が好ましく、３〜１５ｃｍ程度がより好ましく、８〜１５ｃｍ程度が更に好ましい。
【００３３】
また、割れたときのガラス片が比較的大きい半強化ガラスの場合、検出部５ａと同６ａとの間隔は２０ｃｍ以上に設定するのが好ましい。
より詳細には、半強化ガラスのうち比較的強化度の高いもの（応力値が７０ＭＮ／ｍ２〜９０ＭＮ／ｍ２程度）では２０〜５０ｃｍ程度が好ましく、２０〜３０ｃｍ程度がより好ましい。
半強化度が中程度のもの（応力値が４０ＭＮ／ｍ２〜７０ＭＮ／ｍ２程度）は３０〜１２０ｃｍが好ましい。
半強化度が低いもの（応力値が２０ＭＮ／ｍ２〜４０ＭＮ／ｍ２程度）は１２０ｃｍ〜４８０ｃｍが好ましい。
【００３４】
本実施形態では、対の電極部５，６における接続部５ｂ，６ｂは、いずれも同一の木口面内に配置されている。即ち、図１に示すように、長方形の基板３の木口（側面）３ｃは４つの木口面（側面）３ｃ１，３ｃ２，３ｃ３，３ｃ４より構成されているが、接続部５ｂ，６ｂはいずれも同一の木口面３ｃ１内に配置されている。よって、リード線７ａ，７ｂの取り扱いが容易となる。
【００３５】
導電薄膜４は、膜厚Ｍが０．０５μｍ〜５μｍであるのが好ましい。膜厚Ｍが５μｍよりも大きいと、図１０（ａ）に示すように、基板３に割れが生じても導電薄膜４の厚さ方向の破断Ｂ１が完全でないところが多く生じ、破片間が確実に絶縁されず、抵抗値の増大が十分に検出されない場合が多くなった。
一方、図１０（ｂ）に示すように導電薄膜４の膜厚Ｍを薄くすると、基板３に生じた割れが導電薄膜４にもほぼ完全に波及し、破片間にほぼ完全な破断Ｂ２が生じて、破片間が確実に絶縁される。例えば、膜厚Ｍが５μｍ程度であれば、抵抗の増大を検出可能であった。膜厚Ｍを３μｍ以下にすると、抵抗の増大を一層確実に検出できるようになった。２μｍ以下にすると、ほとんどの場合、確実に抵抗増大を検出できた。
また、膜厚Ｍが０．０５μｍよりも小さいと膜としての十分な厚さとならないため、膜厚Ｍは０．０５μｍ以上が好ましい。より好ましくは０．１μｍ以上であり、膜厚Ｍを０．１μｍ〜２μｍの範囲内とした場合に特に良好な導電薄膜４が得られた。
【００３６】
また、導電薄膜４の膜厚Ｍに関する他の設計方針としては、基板３の破断箇所における破断面間隔よりも導電薄膜４の厚さを薄くするのがよい。例えば、図１１に示すように一辺の長さＤ１が１０００ｍｍの基板３が割れることで当該一辺側からみて１３３カ所の破断箇所Ｂが発生し、その結果、当該一辺の長さが０．５ｍｍ長くなって１０００．５ｍｍとなる基板３の場合、一つの破断箇所Ｂにおける破断面間隔Ｅは約３．７６μｍ（≒５００μｍ÷１３３）である。導電薄膜４の膜厚Ｍが基板３の破断面間隔Ｅよりも大きいと、基板３が割れても導電薄膜４が破断しにくくなるため、導電薄膜４は破断面間隔Ｅである約３．７６μｍよりも小さいのが好ましい。また、導電薄膜４のより確実な破断のために、導電薄膜４の膜厚は基板３の破断面間隔Ｅの半分以下であるのがより好ましい。したがって、例えば、導電薄膜４は１μｍ以下とすることができる。
【００３７】
なお、膜厚Ｍを基板３の破断面間隔Ｅよりも小さくするという設計手法は、導電薄膜４の上にフィルム材を貼り付けたり、合わせガラスとした場合の中間膜が導電薄膜４上に位置するようにした場合などのように、導電薄膜４が他の部材（フィルム材、中間膜など）によって保護される場合に特に好ましい。なぜならこの場合は、基板３に割れが生じても破片がフィルム材や中間膜などに拘束されるため、前記破断面間隔Ｅが比較的小さくなり、導電薄膜４がより破断しにくい状態となるので、膜厚Ｍの薄肉化がより重要となるからである。また、基板３が割れた後であってもガラス破片が飛散せず拘束されるので、前述のように割れた後のガラス板の大きさを測定することにより、前記破断面間隔Ｅをより明確に算定できることも好ましい理由である。
【００３８】
導電薄膜４の形成法としては、ＣＶＤ又はスパッタリング以外に、スクリーン印刷法によって薄膜を印刷し、その後乾燥させ、強化ガラス化するための熱処理工程で導電薄膜４と基板３とを融着一体化させてもよい。ただし、スクリーン印刷法の場合、膜厚Ｍが５μｍを超えてしまいやすく、割れの検出精度がやや低下する。
【００３９】
導電薄膜４が板ガラス本体に形成されていることで、板ガラス本体の表面を電流が流れることができる。なお、導電薄膜４の抵抗値は、例えば、一辺が約１ｍである略正方形のガラス基板において、対向する二辺の各全長に亘って対の検出部を設けた場合で、２０Ω／ｍ２程度である。また、板ガラス本体は、導電薄膜４によって低放射板ガラスとして機能しており、断熱性に優れた板ガラスとなっている。
【００４０】
対の検出部５ａ，６ａ間の抵抗値Ｒ１としては、１０Ω〜２００Ω、好ましくは１０Ω〜１００Ω程度に低く抑えておくことで、電極部間の破断によって増大する抵抗値との差が大きくなって検出が容易となり有利である。つまり、電極部５，６間が電気的に完全に断絶された場合には、電極部５，６間の抵抗値Ｒ１は無限大あるいはほぼ絶縁状態（数ＭΩ）となって、抵抗増大を確実に検出できるが、電極部５，６間の断絶が完全でない場合（部分的な導電状態が維持されている場合）は、抵抗値は大きくなるものの相対的な増加量が小さくなる。このため、割れる前の電極部５，６間の抵抗値が大きすぎると抵抗値の増加を検出しにくく、破断が完全でない場合には誤検出を生じるおそれがあるが、電極部５，６間の抵抗値を低く抑えておくことで、相対的な増加量が大きくなり、破断が完全でない場合であっても確実な検出が行える。
【００４１】
抵抗検出器２を対の検出部５ａ，６ａに接続して検出を行う際には、対の検出部５ａ，６ａ間の表面電力密度は低い方が好ましい。表面電力密度を低く抑えることで、導電薄膜４の劣化を防止できる。また、導電薄膜４上にフィルム材や合わせガラスの中間膜が位置する場合には、当該フィルム材や中間膜の劣化も防止できる。具体的には、対の検出部５ａ，６ａ間の表面電力密度は、０．１Ｗ／ｃｍ２以下であるのが好ましく、０．０６Ｗ／ｃｍ２であるのがより好ましい。
【００４２】
なお、抵抗Ｒ１の変化を検出する方式は、上述のものに限らず、抵抗の変化を検出するものであれば、他の方式も採用可能である。
また、ブリッジ回路に与えられる電圧Ｖｃｃとしては、ＤＣ６〜２４Ｖ程度が好ましい。抵抗検出器２の電源としては、停電にも対応できるように蓄電池を用いても良い。
また、抵抗検出器２は、小型にできるため、窓の戸の枠に内蔵させてもよいし、ガラス面上に配置するなど外部に露出させてもよい。
【００４３】
図５は、本発明の第二実施形態に係る板ガラス１の断面図（第一実施形態の図３に相当する断面図）である。ここでは、前記の第一実施形態の板ガラス１の構成に加え、基板３の導電薄膜４とこの導電薄膜４上に配置された検出部５ａ，６ａとを覆うように貼り付けられた透明なフィルム材１１を備えている。この場合、銅製薄板８ａ，８ｂは接続部５ｂ，６ｂと接続しており、検出部５ａ，６ａには接続していない。したがって、検出部５ａ，６ａとそれを覆うフィルム材１１との間に銅製薄板８ａ，８ｂあるいはこれと接続するリード線７ａ，７ｂが介在しない構成とされている。ここに銅製薄板８ａ，８ｂ等が介在すると、導電薄膜４とフィルム材１１との間の介在物の厚みが大きくなり、当該介在物の周囲に発生する隙間Ｓ（図５参照）が広範囲に広がり、この部分が白濁等の外観を呈して美観を損ねる。しかし、本実施形態では、導電薄膜４とフィルム材１１との間には検出部５ａ，６ａが介在するのみであるから、隙間Ｓの存在する範囲は最小限に抑えられる。よって美観が良好となる。
また、フィルム材１１によりガラス破損時のガラス破片の散乱が防止されて安全性が高まる。
【００４４】
さらに、検出部５ａ，６ａの厚みＴを１０μｍ〜１００μｍとすると、前記隙間Ｓは無視できる程度に小さくなるか、又はほとんど無くなり、美観が更に良好となるので好ましい。このように、厚みＴは薄いほど美観上有利であるが、薄すぎると電極部として必要とされる導電性が確保できない場合がある。以上の観点から、厚みＴは、１０μｍ〜５０μｍがより好ましく、１０μｍ〜３０μｍが更に好ましく、１５μｍ〜２２μｍが更に好ましい。  電極部５，６を１０μｍ〜１００μｍ程度の厚みとするには、前述のように導電性ペーストを用いるのが好ましい。導電性ペーストをスクリーン印刷等で塗布することにより、かかる厚みの電極部５，６を容易に形成することができる。
【００４５】
図６は、本発明の第三実施形態に係る板ガラス１の断面図であり、２枚の基板３の間に中間膜９が挟まれて合わせガラスとして構成されている。この中間膜９は、ポリビニルブチラールなど合わせガラスの中間膜として通常用いられる材質からなる。この中間膜９の膜厚は通常０．７６ｍｍ〜１．５２ｍｍ程度とされる。
【００４６】
導電薄膜４は、２枚の基板３のうちの１枚のみに設けられ、且つ、一の基板３の裏表二つのガラス面３ａ，３ｂのうち一の（片面の）ガラス面３ａのみに設けられている。そして、導電薄膜４が基板３の中間膜９側（内側）とされた合わせガラスとなっている。電極部５，６の検出部５ａ，６ａは、導電薄膜４上に設けられているから、上記のように導電薄膜４を中間膜９側にした合わせガラスにおいては、検出部５ａ，６ａがガラス面３ａ上の導電薄膜４と中間膜９との間に挟まれて構成される。この場合、基板３と中間膜９との間に銅製薄板８ａ，８ｂやリード線７ａ，７ｂが介在することとなれば、合わせガラス化は事実上困難となる。しかしながら、本実施形態では、銅製薄板８ａ，８ｂやリード線７ａ，７ｂは木口３ｃに配置された接続部５ｂ，６ｂに接続されているため、基板３と中間膜９との間に銅製薄板８ａ，８ｂといった端子やリード線７ａ，７ｂ等が介在することがなく、合わせガラス化が可能となる。
【００４７】
この場合さらに、前述のように検出部５ａ，６ａの厚みを薄くすることにより、合わせガラス化が更に容易となる。
さらに、導電薄膜４及び検出部５ａ，６ａは基板３と中間膜９とに挟まれて保護されているので、電気抵抗が安定する。
そして、中間膜９を挟み込んだ合わせガラスであるから、割れにくいため防犯性が高まるとともに、割れた際の破片の飛散が防止されて安全性が高くなっている。
【００４８】
なお、前述したように、合わせガラスの場合は、基板３に割れが生じてもなおガラス破片が中間膜に拘束されるため、前記破断面間隔Ｅが比較的小さくなり、導電薄膜４がより分離しにくい状態となる。この場合、対の検出部５ａ，６ａ間距離が２００ｍｍであり且つ基板３が強化ガラス（完全強化ガラス）でない条件下において、当該検出部間の抵抗値Ｒ１は、ガラス破損前が３０Ω程度であったのに対し、ガラス破損後は６５Ω程度であった。このように、ガラス破損後の抵抗値Ｒ１が無限大あるいは数ＭΩとならなくても、３０Ωから６５Ω程度に変化すれば、かかる抵抗値の変化は容易に検出可能であり、割れが検出できる。なおこの場合、基板３の厚みが４ｍｍ以上であれば、当該基板３を完全強化ガラス化することができるが、この場合はガラス破損後の破片数が増加するので、ガラス破損後の抵抗値Ｒ１は数百Ω〜数千Ωとなり、より高精度な割れ検出が可能となる。
【００４９】
このように、合わせガラスに設けられた複数の基板３のうちの１枚のみに割れが生じた段階（複数枚の基板３のうち他の基板３は割れていない段階）であって、前記破断面間隔Ｅが比較的小さい段階であっても、当該割れた基板３に導電薄膜４を設けておけば割れの検出が可能である。さらに、侵入者が合わせガラスを破壊して家屋等に侵入しようとする場合、この侵入者は、複数の基板３のうちの１枚を破壊するのみならず、中間膜で貼り合わされた他の基板３をも破壊することになる。即ち、かかる侵入者の侵入行為が成立するためには、合わせガラスの少なくとも一部を完全破壊して穴を開ける等を行う必要があるから、かかる完全破壊の前段階において、中間膜９により貼り合わされた複数の基板３のいずれにも割れが生じた状態（以下、両面割れ状態などという）を必ず経由することになる。このような両面割れ状態では、ガラス破片が飛散しているわけではないが、中間膜９に僅かな伸びが生じ、１枚の基板３のみに割れが生じた場合と比較して前記破断面間隔Ｅが大きくなる。よって、前記抵抗値Ｒ１が更に大きくなるので、更に高精度な割れ検出が可能となる。さらに、複数の基板３の全てを強化ガラス又は半強化ガラスとしておけば、前記両面割れ状態において、中間膜９による拘束が全面的に解放されて破片の分離が促進されるため、ほぼ断線に近い数ＭΩという高い抵抗値となり、さらなる高精度な割れ検出が可能となる。
【００５０】
図７は、本発明の第四及び第五実施形態の板ガラス１の断面図である。これらの実施形態は、２枚の基板３間に内部空間を有しペアガラスとして構成された板ガラスのうち、当該内部空間に乾燥空気が封入された複層ガラスである。なお、この内部空間にアルゴン等空気以外の気体を封入してもよく、また真空にしてもよい。
【００５１】
図７（ａ）及び図７（ｂ）は、いずれも複層ガラスのなかでも、一般に低放射ガラス（Ｌｏｗ−Ｅガラス）と言われている板ガラスであり、導電薄膜４としてスパッタリング法等により成膜された特殊金属膜が用いられている。この特殊金属膜としては、銀系、チタン系、スズ系、ニッケル系、クロム系等の種々の金属の膜が用いられている。
図７（ａ），（ｂ）とも、２枚の基板３間の内部空間が乾燥空気層１２とされている点、乾燥空気層１２側に導電薄膜４が形成されている点、乾燥空気層１２の辺縁部であって２枚の基板３相互間には乾燥剤１３と封着材（一次封着材１５と二次封着材１４）とが設けられている点、乾燥空気層１２と乾燥剤１３（及び一次封着材１５）との間はアルミ製のスペーサ１６で仕切られている点は共通である。乾燥剤１３は乾燥空気層１２内の空気を乾燥させる役割を果たし、封着剤１４，１５は乾燥空気層１２の気密性を高める役割を果たす。スペーサ１６には、図示しないが貫通孔が適宜設けられており、乾燥空気層１２と乾燥剤１３との間の通気性を確保している。これら複層の板ガラス１は、乾燥空気層１２により高い断熱性を備える。
【００５２】
図７（ａ）の第四実施形態と、図７（ｂ）の第五実施形態との第一の相違点は、導電薄膜４の配置である。即ち、図７（ａ）の第四実施形態では、乾燥空気層１２を挟んだ２枚の基板３のうち室外側の基板３に導電薄膜４（特殊金属膜）が設けられている。一方、図７（ｂ）の第五実施形態では、室内側の基板３に導電薄膜４（特殊金属膜）が設けられている。
【００５３】
図７（ａ）の第四実施形態は、遮熱複層ガラス用途に用いられるのに対して、図７（ｂ）の第五実施形態は、高断熱複層ガラス用途として用いられる。
つまり、図７（ａ）の第四実施形態では、室外側に導電薄膜４としての特殊金属膜が設けられているので、太陽光線の熱エネルギーを効果的に遮り、建物の室内温度を夏期には比較的涼しくすることができ、且つ冬季には乾燥空気層１２の断熱効果により室内温度を暖かくすることができる。
一方、図７（ｂ）の第五実施形態では、室内側に導電薄膜４としての特殊金属膜が設けられているので、暖房熱（遠赤外線）を室内に反射し、部屋の暖かさをより逃がしにくくするとともに、窓辺の冷え込み（冷え冷えゾーン）を解消して暖房費を節約するのに適した、寒冷地用の板ガラス１となる。
【００５４】
図７（ａ）の第四実施形態と図７（ｂ）の第五実施形態との第二の相違点は、検出部５ａ，６ａの配置である。即ち、これら検出部５ａ，６ａは導電薄膜４上に配置するものであるから、図７（ａ）の第四実施形態では室外側の基板３の乾燥空気層１２側に検出部５ａ，６ａが形成されており、図７（ｂ）の第五実施形態では室内側の基板３の乾燥空気層１２側に検出部５ａ，６ａが配置されている。
そして、図７（ａ）の第四実施形態及び図７（ｂ）の第五実施形態のいずれも、接続部５ｂ，６ｂは、検出部５ａ，６ａ端部から当該検出部５ａ，６ａの配置された基板３の木口３ｃ上に延びている。その結果、図７（ａ）の第四実施形態では、接続部５ｂ，６ｂは検出部５ａ，６ａ端部から室外側に向かって延びているのに対し、図７（ｂ）の第五実施形態では、接続部５ｂ，６ｂは検出部５ａ，６ａ端部から室内側に向かって延びている。  さらに、検出部５ａ，６ａには端子としての銅製薄板８ａ，８ｂの一端側がはんだ付けされているが、この銅製薄板８ａ，８ｂの他端側は、これら第四及び第五実施形態のいずれも室内側に向かって突出している。このようにすると、銅製薄板８ａ，８ｂに対して配線たるリード線７ａ，７ｂを室内側から接続でき、配線の取り扱いが容易となるので好ましい。
【００５５】
図７（ａ）の第四実施形態と図７（ｂ）の第五実施形態とに共通するが、導電薄膜４上に設けられた検出部５ａ，６ａは、第二封着材１４と導電薄膜４（基板３）との間に挟まれた状態となっている。一方、銅製薄板８ａ，８ｂやリード線７ａ，７ｂは木口３ｃ側に設けられた接続部５ｂ，６ｂに接続しているので、銅製薄板８ａ，８ｂやリード線７ａ，７ｂが第二封着材１４と基板３との間（もしくは、対面する２枚の基板３相互間）に介在することがない。よって、複層ガラス化あるいはペアガラス化が容易となる。
この場合も、検出部５ａ，６ａの厚みを薄くすることにより、複層ガラス化あるいはペアガラス化が更に容易となる。
【００５６】
検出部５ａ，６ａは、第四及び第五実施形態のように第二封着材１４と導電薄膜４との間に介在させる場合のほか、第一封着材１５や乾燥剤１３と導電薄膜４との間に介在させてもよく、また乾燥空気層１２内に露出させてもよい。いずれにしても、検出部５ａ，６ａ及び導電薄膜４は乾燥空気層１２側に配置されており、外側に露出していないので、外部から保護されて電気抵抗が安定化する。
【００５７】
なお、これら第四及び第五実施形態において、接続部５ｂ，６ｂが基板３の木口３ｃにまで達しておらず、第二封着剤１４の側面のみに留まっていても良い。即ち、本発明において「木口」とは、複層ガラスの封着材の側面などのような、基板３の木口３ｃと略連続した面を構成する基板３以外の部材の側面をも含む。
【００５８】
図６に示す第三実施形態に係る合わせガラスや、図７に示す第四及び第五実施形態に係る複層ガラスは、通常の合わせガラス作製方法及び通常の複層ガラス作製方法に準じて作製することができる。この際、電極部５，６は当該合わせ化あるいは複層化の工程中において適宜挟み込めばよい。
また、電極部５，６を導電性ペーストにより作製する場合には、まず基板３状に導電薄膜４を形成し、その後基板３のガラス面上（導電薄膜４上）から木口３ｃに至る導電性ペーストよりなる電極部５，６をスクリーン印刷等の手法により印刷塗布する。そして、この導電性ペーストを乾燥させた後、通常の手法で合わせ化あるいは複層化を行えばよい。
【００５９】
図８は、第六実施形態に係る板ガラス１であり、図８（ａ）はその側面図、図８（ｂ）はその正面図である。これは、図１及び図２に示す第一実施形態と同様、単層の基板３よりなるものであるが、対の検出部５ａ，６ａの配置間隔及び接続部６ｂの仕様が前記第一実施形態と相違する。
【００６０】
対の検出部５ａ，６ａの配置間隔は、前記第一実施形態よりも広くなっている。そして、接続部６ｂは、検出部６ａの木口３ｃ側近傍に位置する検出部近傍部分６ｂ２と、この検出部近傍部分６ｂ２から木口３ｃ上を木口面３ｃ１の長手方向に沿って延びる木口延設部６ｂ１とを有している。この木口延設部６ｂ１は、手塗り又はスクリーン印刷等の適宜の手法で導電性ペーストを木口面３ｃ１に塗布したものである。
かかる木口延設部６ｂ１を設けることにより、対の端子としての銅製薄板８ａ，８ｂにおけるリード線７ａ，７ｂの接続位置の間隔ｄｓを、対の検出部５ａ，６ａの配置間隔ｄｋよりも小さくしている。このようにすると、検出部５ａ，６ａの配置間隔ｄｋを大きく確保して割れの検出が容易となり、また割れ検出の精度が高くなるのに加え、前記間隔ｄｓを比較的小さくでき配線の取り扱いが容易となる。さらに、間隔ｄｓの距離を適宜に設定しながら配置間隔ｄｋを自由に設計できるので、高精度の割れ検出精度を備えた板ガラス１の設計自由度が極めて高くなる。例えば、基板３のガラスの特性に合わせて割れが検出できるように配置間隔ｄｋあるいは検出部５ａ，６ａの配置位置を適宜設定することができる。したがって、基板３が強化ガラスの場合のみならず、半強化ガラスあるいは通常のガラス（非強化ガラス）であっても、それぞれのガラスに対応した仕様を採用することができる。
【００６１】
なお、木口３ｃには導電薄膜４が形成されていないので、木口３ｃ表面は絶縁状態である。よって、木口延設部６ｂ１が、他方の接続部５ｂと電気的に導通してしまうことはない。つまり、間隔ｄｓ間で電気的に導通してしまうことはない。したがって、抵抗値の検出は検出部５ａ，６ａ間のみでなされ、前記配置間隔ｄｋを大きくした効果が確実に奏される。また、木口延設部６ｂ１は板ガラス１のガラス面ではなく木口３ｃに設けているので、木口延設部６ｂ１は目立つことがなく板ガラス１としての美観を損なうことがない。
【００６２】
図８に示す第六実施形態では、接続部を木口３ｃ上で延設しているが、これに代えて、またはこれと同時に、端子としての銅製薄板８ａまたは８ｂを木口３ｃ上で延設してもよい。この場合は、銅製薄板等を接着剤等で木口３ｃに接合すればよいので、製造が容易でコスト的にも有利である。銅製薄板の木口延設部分と基板３の木口３ｃとの接合には、たとえばブチルゴムや各種接着剤などを用いることができる。また、特に板ガラス１が合わせガラスであり、木口３ｃにポリビニルブチラール等の樹脂からなる中間膜の側面が露出している場合、この樹脂製中間膜側面と金属製の木口延設部分とを接合するのにはエポキシ系接着剤などの各種接着剤が好適に用いられる。
【００６３】
なお、木口３ｃ上に設ける延設部は、図８に示すように、対の接続部５ｂ，６ｂ（あるいは対の端子８ａ，８ｂ）のうち少なくとも一方に設けてもよく、両方に設けてもよい。さらには、端子としての銅製薄板８ａ，８ｂの少なくとも一方に延設部を設け、且つ、接続部５ｂ，６ｂの少なくとも一方に延設部を設けても良い。
【００６４】
図９は、板ガラスの割れ検出システムとしての他の構成例を示している。このシステムは、建物のガラス開口部に装着された複数の板ガラス１の割れ検出を行うものであり、抵抗体である複数の板ガラス１は直列接続され、単一の抵抗検出器２に接続されている。図９（ｂ）は、図９（ａ）の接続状態を回路図として示したものであり、対の検出部５ａ，６ａ間の抵抗Ｒ１が直列接続された状態で抵抗検出器２に接続されている。いずれかの板ガラス１が割れると回路の抵抗値が増大し、抵抗検出器２は割れを検出することができる。このように複数の板ガラス１を直列接続しているので、抵抗検出器２を板ガラス１の枚数分容易する必要がなく、構成が簡素化される。
また、一つの板ガラス１の抵抗値Ｒ１が比較的小さいので、複数枚の板ガラス１を直列接続しても抵抗値がさほど高くならず、板ガラス１が割れたときの抵抗増大度を大きく保つことができる。
【００６５】
本発明における板ガラスは、平面状であってもよいし、曲面状であってもよい。また、本発明の板ガラスは、複層ガラスなどのペアガラスを構成するガラスの一部（室内側・室外側のどちらか）又は全部としても採用できる。また、対の電極部は複数対あってもよい。
【図面の簡単な説明】
【００６６】
【図１】第一実施形態に係る板ガラスの正面図である。
【図２】第一実施形態に係る板ガラスの側面図である。
【図３】図１及び図２のＸ−Ｘ線における断面図である。
【図４】抵抗検出器の回路図である。
【図５】第二実施形態に係る板ガラスの断面図である。
【図６】第三実施形態に係る板ガラスの断面図である。
【図７】（ａ）は、第四実施形態に係る板ガラスの断面図である。  （ｂ）は、第五実施形態に係る板ガラスの断面図である。
【図８】（ａ）は、第六実施形態に係る板ガラスの側面図である。  （ｂ）は、第六実施形態に係る板ガラスの正面図である。
【図９】（ａ）は、板ガラスの割れ検出システムとしての他の構成例を示す図である。  （ｂ）は、図９（ａ）の割れ検出システムの接続状態を回路図として示したものである。
【図１０】基板の割れが導電薄膜に波及する様子を説明するための図である。
【図１１】基板の割れにより生ずる破片間隙間を説明するための図である。
【符号の説明】
【００６７】
１      板ガラス
２      抵抗検出器
３      基板
３ａ    ガラス面
３ｃ    木口
３ｃ１  木口面
４      導電薄膜
５ａ    検出部
６      電極部
６ａ    検出部
６ｂ    接続部
８ａ    銅製薄板（端子）
８ｂ    銅製薄板（端子）
８ｂ１  木口延設部
９      中間膜
１１    フィルム材
１２    乾燥空気層（内部空間）
Ｔ      検出部の厚み
Ｍ      導電薄膜の膜厚
【図１】
2005122559.tif 000003
【図２】
2005122559.tif 000004
【図３】
2005122559.tif 000005
【図４】
2005122559.tif 000006
【図５】
2005122559.tif 000007
【図６】
2005122559.tif 000008
【図７】
2005122559.tif 000009
【図８】
2005122559.tif 000010
【図９】
2005122559.tif 000011
【図１０】
2005122559.tif 000012
【図１１】
2005122559.tif 000013